(57)【要約】【課題】本発明の課題は、脱臭性能に優れ、かつ、圧力損失の低いエアフィルター濾材を提供することである。【解決手段】一次粒子の平均粒子径が１〜５０μｍである脱臭剤が凝集して形成された、平均二次粒子径が５〜３００μｍの凝集体を、バインダーによって通気性基材に固着させてなることを特徴とするエアフィルター濾材。【選択図】なし【特許請求の範囲】
【請求項１】
一次粒子の平均粒子径が１〜５０μｍである脱臭剤が凝集して形成された、平均二次粒子径が５〜３００μｍの凝集体を、バインダーによって通気性基材に固着させてなることを特徴とするエアフィルター濾材。
【発明の詳細な説明】
【技術分野】
【０００１】
本発明は、脱臭性能を有するエアフィルター濾材に関するものである。
【背景技術】
【０００２】
近年、東アジア内陸部の砂漠、乾燥地域からの砂塵（黄砂）や、ＰＭ２．５、スギ、ヒノキなどの花粉の飛散、また、インフルエンザ等のウィルスによる感染症の流行が健康へ及ぼす影響から、窓を開けた室内空気の換気に代わり、空気清浄機やエアコンを用いて室内空気を浄化、調温、調湿する生活環境が多く見られる。特に、住宅や職場、自動車などの室内空間における快適性向上の機能に対する市場要望は強く、空気浄化装置の普及が進んでいるとともに、空気浄化装置に取り付けて使用するエアフィルター濾材には様々な高機能化を要望されている。
【０００３】
住宅や職場、自動車などの生活環境下に存在する悪臭ガス成分としては、ホルムアルデヒドやアセトアルデヒドをはじめとする低級アルデヒド類、アンモニア、トリメチルアミンをはじめとするアミン類、酢酸やイソ吉草酸をはじめとする低級脂肪酸類、メチルメルカプタンをはじめとするメルカプタン類、ＳＯ２、ＮＯ２、トルエンやキシレンをはじめとする芳香族炭化水素類などがあり、これらの中には、悪臭防止法で指定されている２２種類の特定悪臭物質に分類されるもの、厚生労働省が濃度指針値を定める１３種類の揮発性有機化合物（Ｖｏｌａｔｉｌｅ  Ｏｒｇａｎｉｃ  Ｃｏｍｐｏｕｎｄｓ、ＶＯＣ）に分類されるものも含まれる。
【０００４】
これらの背景から、室内の悪臭ガス濃度を速やかに低減させ、人やペットの健康を守り、室内空間を快適にするため、脱臭性能を有するエアフィルター濾材に対するニーズが高まってきた。
【０００５】
さらに、ユーザーの省エネに対する意識は以前に増して高まってきており、エアフィルター濾材の圧力損失の低減化は常に求められている。
【０００６】
例えば、特許文献１では、アルデヒド類を効率よく選択的に除去するエアフィルター濾材として、無機粒子と酸ヒドラジドを繊維表面に担持させたシートが開示されている。
【０００７】
特許文献２では、ＶＯＣ吸着性能に優れる濾材として、平均粒子径１μｍ以下の粒子を特定のバインダー比率で不織布に担持させた濾材が開示されている。
【０００８】
上記のように、特定のガスを脱臭するために吸着剤粒子を繊維シートに担持させたエアフィルター濾材は広く知られているが、粒子の平均粒子径が小さすぎる場合、繊維シート上に吸着剤粒子が満遍なく存在し繊維間の空隙が埋まることにより圧力損失が高くなったり、充分なダスト保持容量を得られなくなったりする。
【先行技術文献】
【特許文献】
【０００９】
【特許文献１】特開２００７−１６７６３２号公報
【特許文献２】特開２０１５−１５７２５０号公報
【発明の概要】
【発明が解決しようとする課題】
【００１０】
本発明の課題は、脱臭性能に優れ、かつ、圧力損失の低いエアフィルター濾材を提供することである。
【課題を解決するための手段】
【００１１】
本発明者が研究した結果、通気性基材と脱臭剤とバインダーとを含むエアフィルター濾材において、脱臭剤を凝集させることによって、優れた脱臭性能と低い圧力損失を両立させられることを見出した。
【００１２】
すなわち、本発明は、一次粒子の平均粒子径が１〜５０μｍである脱臭剤が凝集して形成された、平均二次粒子径が５〜３００μｍの凝集体を、バインダーによって通気性基材に固着させてなることを特徴とするエアフィルター濾材である。
【発明の効果】
【００１３】
本発明により、脱臭性能に優れ、かつ、圧力損失の低いエアフィルター濾材を提供することができる。
【発明を実施するための形態】
【００１４】
以下、本発明のエアフィルター濾材について詳細に説明する。本発明のエアフィルター濾材は、通気性基材と脱臭剤とバインダーとを含み、一次粒子の平均粒子径が１〜５０μｍである脱臭剤が凝集して形成された、平均二次粒子径が５〜３００μｍの凝集体を、バインダーによって通気性基材に固着させてなることを特徴とする。
【００１５】
本発明において、脱臭剤としては、天然ゼオライト、合成ゼオライト、活性アルミナ、活性白土、セピオライト、酸化鉄などの鉄系化合物、酸化亜鉛、酸化マグネシウム、ケイ酸アルミニウム、シリカ、シリカ−酸化亜鉛複合物、シリカ−アルミナ−酸化亜鉛複合物、複合フィロケイ酸塩などが挙げられる。また、これらの混合物などが挙げられる。これらの脱臭剤の粒子が対象ガスを化学吸着させられる化合物で修飾されていることがより好ましい。
【００１６】
本発明における脱臭剤の一次粒子の平均粒子径について説明する。脱臭剤の平均一次粒子径は、１〜５０μｍであり、３〜２０μｍであることがより好ましい。脱臭剤の平均一次粒子径が１μｍ未満の場合、平均二次粒子径が５μｍ以上となるように凝集させることがより難しくなるとともに、凝集させることができても、平均一次粒子径が１μｍ以上の粒子が凝集して同じ平均二次粒子径となるときよりも、一次粒子に近い小さい粒子の割合が多く、通気性基材の繊維間の空隙が小さい粒子で埋まることにより、圧力損失が高くなったり、充分なダスト保持容量を得られなくなったりする。脱臭剤の平均一次粒子径が５０μｍより大きい場合、平均二次粒子径が３００μｍを超えないように凝集させることがより難しくなるとともに、凝集させることができても、平均一次粒子径が１〜５０μｍの粒子が凝集して同じ平均二次粒子径となるときよりも、凝集体と通気性基材を構成する繊維との接着面積が減少するため、バインダーが過剰に必要となり、凝集体表面のバインダーで被覆される面積が増え、脱臭性能が充分に発現されなくなる。
【００１７】
本発明における凝集体の平均粒子径である、平均二次粒子径は、５〜３００μｍであり、２０〜１００μｍであることがより好ましい。平均二次粒子径が５μｍ未満の場合、前記と同様に小さい粒子の割合が多く、通気性基材の繊維間の空隙が小さい粒子で埋まることにより、圧力損失が高くなったり、充分なダスト保持容量を得られなくなったりする。平均二次粒子径が３００μｍより大きい場合、前記と同様に凝集体と通気性基材を構成する繊維との接着面積が減少するため、バインダーが過剰に必要となり、凝集体表面のバインダーで被覆される面積が増え、脱臭性能が充分に発現されなくなる。
【００１８】
本発明における凝集体は、脱臭剤と凝集剤とを水に分散し、混合攪拌することにより調製できる。脱臭剤の表面電荷がカチオン性の場合はアニオン性の凝集剤を、脱臭剤の表面電荷がアニオン性の場合はカチオン性の凝集剤を添加するのが効果的であり、強固な凝集体の形成が可能となり、後にバインダーを配合し混合攪拌する工程においてせん断力を受けても凝集体が壊れにくい。凝集剤としては、ポリアクリル酸エステル系化合物、ポリメタアクリル酸エステル系化合物、ポリジアリルアミン系化合物、ポリアルキルアミン系化合物、ポリビニルアミジン系化合物、ポリアクリルアミド系化合物等が挙げられるが、これらに限定されるものではない。
【００１９】
本発明におけるバインダーは、水溶性のものとしては、例えば、ポリビニルアルコールやデンプン等が挙げられる。また、水分散性のものとしては、例えば、ポリ（メタ）アクリル酸エステル類、ポリ酢酸ビニル、ポリ塩化ビニル、スチレン−アクリル樹脂、塩化ビニル−アクリル樹脂、シリコーン樹脂、スチレン−ブタジエンラテックス等が挙げられるが、これらに限定されるものではない。
【００２０】
バインダーの含有量は、特に限定されるものではないが、脱臭剤そのものに対し、固形分質量基準で、５〜４０質量％であることが好ましい。バインダーの含有量が５〜４０質量％である場合の方が、塗工における固形分付着量が安定するとともに、より高い脱臭吸着性能と、より低い圧力損失を両立できるためである。
【００２１】
本発明の濾材に使用する通気性基材の材料としては、ポリアミド系繊維、ポリエステル系繊維、ポリアルキレンパラオキシベンゾエート系繊維、ポリウレタン系繊維、ポリビニルアルコール系繊維、ポリ塩化ビニリデン系繊維、ポリ塩化ビニル系繊維、ポリアクリロニトリル系繊維、ポリオレフィン系繊維、フェノール系繊維等の合成繊維、ガラス繊維、金属繊維、アルミナ繊維、炭素繊維、活性炭素繊維等の無機繊維、木材パルプ、竹パルプ、麻パルプ、ケナフパルプ、藁パルプ、バガスパルプ、コットンリンターパルプ、木綿、羊毛、絹等の天然繊維、古紙再生パルプ、レーヨン等の再生セルロース繊維やコラーゲン等のタンパク質、アルギン酸、キチン、キトサン、澱粉等の多糖類等を原料とした再生繊維等、あるいは、これらの繊維に親水性や難燃性等の機能を付与した繊維等を単独又は組み合わせて使用することができる。
【００２２】
本発明の濾材に使用する通気性基材の製造方法については特に制限はなく、目的・用途に応じて、乾式法、湿式抄造法、メルトブローン法、スパンボンド法、フラッシュ紡糸法、エアレイド法、静電紡糸法等で得られたウェブを水流交絡法、ニードルパンチ法、ステッチボンド法等の物理的方法、サーマルボンド法等の熱による接着方法、レジンボンド等の接着剤による接着方法で強度を発現させる方法を適宜組み合わせて製造することができる。
【００２３】
本発明の濾材に使用する通気性基材の坪量は、特に限定されるものではないが、３０〜１５０ｇ／ｍ２であることが好ましい。通気性基材の坪量が３０ｇ／ｍ２未満の場合は、脱臭剤を十分に担持させられず、脱臭性能が小さくなり過ぎる場合がある。通気性基材の坪量が１５０ｇ／ｍ２を超えた場合は、圧力損失が高くなり過ぎる場合がある。
【００２４】
本発明のエアフィルター濾材は、通気性基材に脱臭剤をバインダーで担持させる方法によって製造される。脱臭剤を担持させる方法としては、脱臭剤を通気性基材にできるだけ均一に付着できる方法であれば、特に制限はない。脱臭剤及びバインダーを含む分散液を塗工液として、通気性基材に、スクリーン印刷法、ロールコート法、スプレー法、浸漬法、カーテンコート法、バーコート法、エアナイフ法、ホットメルト法、グラビアコート法、刷毛塗り法、オフセット印刷法等の塗工方法によって通気性基材に付与し、溶媒や分散媒を乾燥等により除去して担持させる方法が例示される。
【００２５】
本発明において、脱臭剤の固形分付着量は、通気性基材に対して、３〜２５ｇ／ｍ２であることが好ましい。脱臭剤の固形分付着量が３ｇ／ｍ２を下回る場合は、脱臭性能が小さくなり過ぎる場合がある。２５ｇ／ｍ２を超えると、脱臭性能は充分であるが、経済的に見合わない場合がある。より好ましい固形分付着量は、５〜２０ｇ／ｍ２である。
【００２６】
なお、必要に応じて、本発明の趣旨を逸脱せず、他の性能を付加する目的において、抗菌、防カビ、抗ウィルス、防虫、殺虫、消臭、芳香、感温、保温、蓄温、蓄熱、発熱、吸熱、防水、耐水、撥水、疎水、親水、除湿、調湿、吸湿、撥油、親油、油等の吸着、及び水や揮発性薬剤等の蒸散又は徐放等の各種機能をエアフィルター濾材に付加することもできる。
【００２７】
本発明のエアフィルター濾材は、空調機、空気清浄機、掃除機、除湿機、乾燥機、加湿機、換気扇、扇風機、熱交換装置等の機械による強制給排気による空気処理装置に装着使用することにより、室内空間の悪臭ガスの脱臭に好ましい効果が得られる。あるいは、自然給排気のための外気流入口（通気口や窓等）に本発明のエアフィルター濾材を用いてもよい。
【実施例】
【００２８】
以下に実施例を挙げて本発明を更に具体的に説明するが、本発明は、実施例に限定されるものでない。なお、実施例中の「％」及び「部」は特に断りのない限り、それぞれ「質量％」及び「質量部」を示す。
【００２９】
（平均一次粒子径）
脱臭剤の平均一次粒子径は、走査型電子顕微鏡写真から画像解析することで求めた。走査型電子顕微鏡を用いて、脱臭剤の一次粒子の電子顕微鏡写真を撮影し、撮影された画像から確認できる任意の１００個の一次粒子から実測し算出した。脱臭剤の平均一次粒子径の単位はμｍである。
【００３０】
（平均二次粒子径）
脱臭剤の平均二次粒子径の測定には、塗工液調製時に予め少量取り分けておいた、脱臭剤と凝集剤とを水に分散し混合攪拌することにより得た脱臭剤の凝集体（以下、「凝集脱臭剤」と記載する場合がある）の分散液を用いる。上記凝集脱臭剤分散液を乾燥させて粉末状にし、走査型電子顕微鏡を用いて電子顕微鏡写真を撮影し、撮影された画像から任意の１００個の凝集体に対して、面積が近似する球形と見なして粒子径を算出した。凝集体の平均二次粒子径の単位はμｍである。
【００３１】
（実施例１）
脱臭剤として平均一次粒子径１μｍのアミノ化合物で修飾されたケイ酸アルミニウムと、凝集剤としてポリアクリル酸エステル系化合物とを水に分散し、スリーワンモーターにて５分間、回転速度３００ｒｐｍで攪拌することにより、凝集脱臭剤分散液を得た。脱臭剤そのものに対する凝集剤の添加量は０．２％で実施した。上記凝集脱臭剤分散液を少量取り分け、乾燥後、平均二次粒子径を算出したところ、５μｍであった。次いで、上記凝集脱臭剤分散液に、バインダーとしてスチレン−アクリル系樹脂エマルジョンバインダーを配合し、混合攪拌することにより、塗工液を調製した。通気性基材としてポリエステルスパンボンド不織布（坪量５０ｇ／ｍ２）に、上記塗工液をサイズプレス処理で塗工し、１２０℃で乾燥することにより、実施例１のエアフィルター濾材を作成した。塗工において、脱臭剤の固形分付着量（目標値）は１０ｇ／ｍ２であり、バインダーの固形分付着量（目標値）は３ｇ／ｍ２であった。
【００３２】
（実施例２）
脱臭剤として平均一次粒子径１０μｍのアミノ化合物で修飾されたケイ酸アルミニウムを用い、実施例１と同様にして、凝集脱臭剤分散液を得た。上記凝集脱臭剤分散液を乾燥後、平均二次粒子径を算出したところ、５５μｍであった。以降、実施例１と同様にして、実施例２のエアフィルター濾材を作製した。
【００３３】
（実施例３）
脱臭剤として平均一次粒子径５μｍのリン酸ジルコニウムを用い、実施例１と同様にして、凝集脱臭剤分散液を得た。上記凝集脱臭剤分散液を乾燥後、平均二次粒子径を算出したところ、２５μｍであった。以降、実施例１と同様にして、実施例３のエアフィルター濾材を作製した。
【００３４】
（実施例４）
脱臭剤として平均一次粒子径５０μｍのアミノ化合物で修飾されたケイ酸アルミニウムを用い、実施例１と同様にして、凝集脱臭剤分散液を得た。上記凝集脱臭剤分散液を乾燥後、平均二次粒子径を算出したところ、１４５μｍであった。以降、実施例１と同様にして、実施例４のエアフィルター濾材を作製した。
【００３５】
（実施例５）
凝集剤としてポリアクリル酸エステル系化合物を、脱臭剤に対する凝集剤の添加量が０．４％となるように配合した以外は、実施例４と同様にして、凝集脱臭剤分散液を得た。上記凝集脱臭剤分散液を乾燥後、平均二次粒子径を算出したところ、３００μｍであった。以降、実施例４と同様にして、実施例５のエアフィルター濾材を作製した。
【００３６】
（比較例１）
脱臭剤として平均一次粒子径５μｍのアミノ化合物で修飾されたケイ酸アルミニウムと、バインダーとしてスチレン−アクリル系樹脂エマルジョンバインダーとを水に分散し、混合攪拌することにより、塗工液を調製した。以降、実施例１と同様にして、比較例１のエアフィルター濾材を作製した。
【００３７】
（比較例２）
脱臭剤として平均一次粒子径２５μｍのリン酸ジルコニウムを用いる以外は、比較例１と同様にして、比較例２のエアフィルター濾材を作製した。
【００３８】
（比較例３）
脱臭剤として平均一次粒子径０．１μｍのアミノ化合物で修飾されたケイ酸アルミニウムを用い、凝集剤としてポリアクリル酸エステル系化合物を、脱臭剤に対する凝集剤の添加量が０．４％となるように配合した以外は、実施例１と同様にして、凝集脱臭剤分散液を得た。上記凝集脱臭剤分散液を乾燥後、平均二次粒子径を算出したところ、５μｍであった。以降、実施例１と同様にして、比較例３のエアフィルター濾材を作製した。
【００３９】
（比較例４）
凝集剤としてポリアクリル酸エステル系化合物を、脱臭剤に対する凝集剤の添加量が０．１％となるように配合した以外は、実施例１と同様にして、凝集脱臭剤分散液を得た。上記凝集脱臭剤分散液を乾燥後、平均二次粒子径を算出したところ、３μｍであった。以降、実施例１と同様にして、比較例４のエアフィルター濾材を作製した。
【００４０】
（比較例５）
脱臭剤として平均一次粒子径８０μｍのアミノ化合物で修飾されたケイ酸アルミニウムを用い、実施例１と同様にして、凝集脱臭剤分散液を得た。上記凝集脱臭剤分散液を乾燥後、平均二次粒子径を算出したところ、２８０μｍであった。以降、実施例１と同様にして、比較例５のエアフィルター濾材を作製した。
【００４１】
（比較例６）
凝集剤としてポリアクリル酸エステル系化合物を、脱臭剤に対する凝集剤の添加量が０．５％となるように配合した以外は、実施例４と同様にして、凝集脱臭剤分散液を得た。上記凝集脱臭剤分散液を乾燥後、平均二次粒子径を算出したところ、５００μｍであった。以降、実施例４と同様にして、比較例６のエアフィルター濾材を作製した。
【００４２】
（比較例７）
バインダーを配合しない以外は実施例２と同様にして、比較例７のエアフィルター濾材を作製したが、脱臭剤が脱落し、評価不可であった。
【００４３】
上記により作製した実施例１〜５及び比較例１〜６のエアフィルター濾材について、以下に示す評価方法により評価を行った。なお、各評価について、温度、湿度の記載がない場合はすべて２５℃、５０％ＲＨ（相対湿度）の環境で行った。
【００４４】
（アセトアルデヒド脱臭性能試験）
実施例１、２、４、５及び比較例１、３〜６で得た濾材を、それぞれ１０ｃｍ×１０ｃｍの大きさに裁断して検体とし、個々に試験した。検体を５リットルの臭気袋に入れて密閉し、アセトアルデヒドガスを１０ｐｐｍ注入して３０分後の臭気袋中のアセトアルデヒド濃度をガス検知管で測定した。３０分後の臭気袋中のアセトアルデヒド濃度が「◎：１ｐｐｍ未満」、「○：１ｐｐｍ以上２ｐｐｍ未満」、「×：２ｐｐｍ以上」として３段階で評価した。本発明においては、◎及び○を発明の対象とする。好ましくは◎であることが、より良好なアセトアルデヒド脱臭性能を有すると言える。
【００４５】
（アンモニア脱臭性能試験）
実施例３及び比較例２で得た濾材を、それぞれ１０ｃｍ×１０ｃｍの大きさに裁断して検体とし、個々に試験した。検体を５リットルの臭気袋に入れて密閉し、アンモニアガスを３０ｐｐｍ注入して３０分後の臭気袋中のアンモニア濃度をガス検知管で測定した。３０分後の臭気袋中のアンモニア濃度が「◎：５ｐｐｍ未満」、「○：５ｐｐｍ以上１０ｐｐｍ未満」、「×：１０ｐｐｍ以上」として３段階で評価した。本発明においては、◎及び○を発明の対象とする。好ましくは◎であることが、より良好なアンモニア脱臭性能を有すると言える。
【００４６】
（圧力損失の評価）
ＪＩＳ  Ｂ  ９９０８に準じて、実施例１〜５及び比較例１〜６で得た濾材の圧力損失を、風速５．３ｃｍ／秒にて測定した。圧力損失が「◎：５Ｐａ未満」、「○：５Ｐａ以上１０Ｐａ未満」、「×：１０Ｐａ以上」として３段階で評価した。本発明においては、◎及び○を発明の対象とする。好ましくは◎であることが、より良好な通気性を有すると言える。
【００４７】
（ダスト保持容量の評価）
ＪＩＳ  Ｂ  ９９０８に準じた試験装置を用い、ダスト保持容量（Ｄｕｓｔ  Ｈｏｌｄｉｎｇ  Ｃａｐａｃｉｔｙ、ＤＨＣ）を評価した。実施例１〜５及び比較例１〜６で得た濾材を、ホルダーにセットした際の開口面積がそれぞれ１５ｃｍ×１５ｃｍとなるように裁断して検体とし、個々に試験した。風速１ｍ／秒にて、濾材エアー流入側（上流側）から、試験用ダストＪＩＳ１５種を７０ｍｇ／ｍ３の濃度にて負荷し、ダスト負荷前の初期の圧力損失から１００Ｐａ上昇するまでダストを負荷した。濾材が保持したダスト質量を測定し、単位面積当たりのダスト保持容量を算出した。ダスト保持容量が「◎：５０ｇ／ｍ２以上」、「○：３５ｇ／ｍ２以上５０ｇ／ｍ２未満」、「×：３５ｇ／ｍ２未満」として３段階で評価した。本発明においては、◎、○を発明の対象とするが、好ましくは◎であることがより多くのダストを捕集するため濾材の寿命が長いと言える。
【００４８】
実施例１〜５及び比較例１〜６の構成を表１に示す。
【００４９】
【表１】
2018149460.tif 000002
【００５０】
実施例１〜５及び比較例１〜６の評価結果を表２に示す。
【００５１】
【表２】
2018149460.tif 000003
【００５２】
表２の結果から明らかなように、一次粒子の平均粒子径が１〜５０μｍである脱臭剤が凝集して形成された、平均二次粒子径が５〜３００μｍの凝集体を、バインダーによって通気性基材に固着させて作製された、実施例１〜５のエアフィルター濾材では、良好な脱臭性能を発現しながら、圧力損失が低く、ダスト保持容量が高いことがわかる。
【００５３】
これに対し、脱臭剤を凝集させていない比較例１及び２のエアフィルター濾材では、圧力損失が高く、ダスト保持容量が低いことがわかる。脱臭剤の平均一次粒子径が１μｍ未満である比較例３のエアフィルター濾材では、圧力損失が高く、ダスト保持容量が低いことがわかる。平均二次粒子径が５μｍ未満である比較例４のエアフィルター濾材では、圧力損失が高く、ダスト保持容量が低いことがわかる。脱臭剤の平均一次粒子径が５０μｍ超である比較例５のエアフィルター濾材では、アセトアルデヒド脱臭性能が低いことがわかる。平均二次粒子径が３００μｍ超である比較例６のエアフィルター濾材では、アセトアルデヒド脱臭性能が低いことがわかる。
【産業上の利用可能性】
【００５４】
本発明のエアフィルター濾材はビル、工場、自動車、一般家庭などで使用される空調機や空気清浄機などに使用されるエアフィルターに利用できる。